(57)【特許請求の範囲】
【請求項１】
固体酸化物形燃料電池の反応抑止層を形成するためのペースト状の材料であって、
有機溶媒と、
バインダと、
チタンを構成元素とする有機金属化合物であるチタン化合物であって、前記有機溶媒中に溶解された状態のチタン化合物と、
希土類元素がドープされたセリウム酸化物粒子成分として、相互に粒度分布および平均粒子径が異なる大粒径セリウム酸化物粒子成分と小粒径セリウム酸化物粒子成分と、
を含み、
ここで、前記大粒径セリウム酸化物粒子成分の平均粒子径は２μｍ以下であり、前記小粒径セリウム酸化物粒子成分の平均粒子径は０．５μｍ以下であり、且つ、
前記大粒径セリウム酸化物粒子成分の平均粒子径は、前記小粒径セリウム酸化物粒子成分の平均粒子径の３倍以上３０倍以下であることを特徴とする、ペースト状の反応抑止層形成用材料。
【請求項２】
前記チタン化合物の含有量が全体の０．００１質量％〜１０質量％であることを特徴とする、請求項１に記載の反応抑止層形成用材料。
【請求項３】
固体電解質層と空気極との間に反応抑止層が配置された固体酸化物形燃料電池であって、
前記反応抑止層は、請求項１または２に記載の反応抑止層形成用材料の焼成体から形成されたものであり、希土類元素がドープされたセリウム酸化物粒子と、チタンを構成金属元素として有するチタン酸化物とを含んでおり、
ここで、固体酸化物形燃料電池の断面を電子顕微鏡観察することによって導き出される前記反応抑止層と該反応抑止層に隣接する前記固体電解質層との間の界面全体の長さに占める該界面の接着部分の長さの割合を百分率で示す界面接着率（％）が、６０％以上であることを特徴とする、固体酸化物形燃料電池。
【請求項４】
前記界面接着率が７０％以上であることを特徴とする、請求項３に記載の固体酸化物形燃料電池。
【発明の詳細な説明】
【技術分野】
【０００１】
本発明は、反応抑止層を備えた固体酸化物形燃料電池に関する。詳しくは、該固体酸化物形燃料電池の反応抑止層を形成するために用いられる材料に関する。
【背景技術】
【０００２】
固体酸化物形燃料電池（ＳＯＦＣ：Solid Oxide Fuel Cell、以下「ＳＯＦＣ」ともいう。）は、種々のタイプの燃料電池の中でも発電効率が高く、環境への負荷も低いことから、次世代のエネルギー供給源として期待され、開発が進められている。
ＳＯＦＣを構成する最小単位のセル（単セル）は、酸素イオン伝導体からなる緻密構造の層状の固体電解質と、該固体電解質層の一方の面に形成された多孔質構造の空気極（カソード）と、該固体電解質層の他方の面に形成された多孔質構造の燃料極（アノード）とから構成されている。そして、単セルのカソード形成側の固体電解質の表面に空気等に代表されるＯ２含有ガスが供給され、アノード形成側の固体電解質の表面にはＨ２等の燃料ガスが供給される。そして電池反応として、空気中のＯ２ガスがカソードで還元されて生成された酸素イオンが固体電解質を通過し、アノードにおいてＨ２ガス等の燃料ガスを酸化することによって外部負荷に電子を放出する。これに伴い、電気エネルギーを発生させる。
【０００３】
ＳＯＦＣの固体電解質を構成する材料としては、イオン伝導性や安定性の観点からイットリア、スカンジア等がドープされた安定化ジルコニア（ＹＳＺ、ＳｃＳＺ等）が広く用いられている。かかる固体電解質の層は薄くなるほどＳＯＦＣ（単セル）の性能が向上するため、近年、アノードを構成する多孔質基材上に固体電解質を薄膜として形成するいわゆるアノード支持型ＳＯＦＣの開発が進んでいる。
典型的には、酸化ニッケル（ＮｉＯ）およびＹＳＺの混合物に、造孔剤、溶剤、ビヒクル（樹脂）等を添加し混合して得たスラリー状（ペースト状）の材料をドクターブレード法等によってシート状に成形し、さらに当該シートを所望数だけ積層してアノード支持体層を形成する。そして形成したアノード支持体層上に固体電解質層、反応抑止層、カソード層を順次積層（形成）し、得られた積層体を焼成（即ち共焼成）することによって、アノード支持型ＳＯＦＣ（単セル）を製造する。例えば、以下の特許文献１には、従来のアノード支持型ＳＯＦＣの一例が記載されている。
【０００４】
従来、ＳＯＦＣは、７００℃以上、典型的には８００℃〜１０００℃程度の高温域で作動させていたが、耐久性の向上や低コスト化の観点から、近年ではかかる作動温度をより低温化することが望まれている。例えば、ＳＯＦＣの作動温度を６００℃程度にまで低減することが検討されている。
低温作動化を効果的に実現する一助としてカソード材料が検討されている。例えば、電子導電性と酸素イオン導電性とを示すいわゆる電子−酸素イオン混合導電体材料を用いてカソードを構成することによって、電極／電解質／気相の接する三相界面だけでなく、カソード表面においても電極反応を進行させ、電極活性を高めることが期待されている。かかるカソード材料として、ペロブスカイト型酸化物材料であるランタンコバルタイト系材料（例えばＬａＳｒＣｏＯ３−δ系材料）やランタンストロンチウムコバルトフェライト（ＬＳＣＦ）系材料が挙げられる。例えば、以下の特許文献２には、低温作動タイプのＳＯＦＣで使用され得るカソード材料の一例が記載されている。
【先行技術文献】
【特許文献】
【０００５】
【特許文献１】特開２００８−２５８０６４号公報
【特許文献２】特開２００８−０１０３２５号公報
【発明の概要】
【発明が解決しようとする課題】
【０００６】
上記のようなペロブスカイト型酸化物材料からなるカソードは、ＹＳＺのような安定化ジルコニアからなる固体電解質との反応性が高く、比較的容易に固体電解質層とカソードとの間に固相反応による高抵抗相が形成され得る。このため、典型的にはセリア系材料（例えば、ガドリニウムがドープされたＧＤＣ）から構成される反応抑止層を固体電解質層とカソードとの間に配置することが行われている。
しかしながら、かかるセリア系材料は、焼結性が低く、例えば一般的な構成のＳＯＦＣの焼結温度である１３００〜１４００℃の温度域では緻密化が充分とはいえない場合があった。また、焼結時の収縮率が固体電解質と比較して低いため、固体電解質ならびに反応抑止層を共焼成する場合や予め固体電解質を焼成した後に反応抑止層を焼成する場合において、固体電解質層と反応抑止層との間の界面で剥離が発生する虞があった。
【０００７】
本発明はかかる従来の課題を解決すべく創出されたものであり、固体酸化物形燃料電池における反応抑止層と固体電解質層との間の剥離を防ぎ、かかる２つの層の界面の接着性（界面の接合性）を向上させたＳＯＦＣ（例えば上述した低温で作動させるアノード支持型ＳＯＦＣ）の提供を目的とする。また、本発明の他の目的は、そのようなＳＯＦＣを実現するための反応抑止層形成用材料を提供することである。
【課題を解決するための手段】
【０００８】
上記目的を実現するべく、本発明が提供する材料は、固体酸化物形燃料電池の反応抑止層を形成するための材料であって、希土類元素がドープされたセリウム酸化物粒子成分として、相互に粒度分布および平均粒子径が異なる大粒径セリウム酸化物粒子成分と小粒径セリウム酸化物粒子成分とを含む材料である。好ましくは、該大粒径セリウム酸化物粒子成分の平均粒子径は２μｍ以下であり、該小粒径セリウム酸化物粒子成分の平均粒子径は０．５μｍ以下である。また、好ましくは、かかる大粒径セリウム酸化物粒子成分の平均粒子径は、小粒径セリウム酸化物粒子成分の平均粒子径の３倍以上３０倍以下である。かかる平均粒子径の差は、４倍以上であって１０倍以下であることがより好ましい。
【０００９】
かかる構成の反応抑止層形成用材料では、反応抑止層の主体をなすセリウム酸化物の粒子成分が、相互に異なる２種類の粉粒体、即ち上記条件を具備する大粒径セリウム酸化物粒子成分と小粒径セリウム酸化物成分とから構成される。このことによって、固体電解質上に形成される反応抑止層の焼結性を向上させることができる。結果、形成（焼成）された反応抑止層と固体電解質層との間の界面の接着性（界面接着率）を高め、両者間の剥離を防止することができる。
【００１０】
また、ここで開示される反応抑止層形成用材料として好適な一態様は、さらにチタン化合物を含む。好ましくは、チタン化合物がチタンを構成元素とする有機金属化合物であることを特徴とする。
酸化チタンのような無機チタン化合物、好ましくはチタンアルコキシド類やチタンキレート類等の有機チタン化合物を含むことにより、反応抑止層と固体電解質層との間の界面の接着性（界面接着率）をより向上させることができる。このため、本態様の反応抑止層形成用材料によると、例えばカソード（空気極）材料としてＹＳＺ等の固体電解質層と反応性の高いペロブスカイト型酸化物材料を採用した場合においても、当該固体電解質層とカソードとの間に良好な反応抑止層を形成することができる。しかも、反応抑止層と固体電解質層との間の接着性（界面接着率）が高いため、発電性能に優れる固体酸化物形燃料電池（特には低温作動タイプのＳＯＦＣ）を製造することができる。
特に好ましくは、前記チタン化合物の含有量が全体の０．００１質量％〜１０質量％であることを特徴とする。この程度の含有量でチタン化合物を含むことにより、反応抑止層と固体電解質層との間の高い接着性（界面接着率）が実現することができる。
【００１１】
また、好ましくは、ここで開示される反応抑止層形成用材料は、さらに有機溶媒およびバインダを含み、ペースト状（スラリー状、インク状を包含する。以下同じ。）に調製されたことを特徴とする。
このようなペースト状反応抑止層形成用材料（以下、「反応抑止層形成用ペースト」ともいう。）によると、当該反応抑止層形成用ペーストを対象とする固体電解質層（或いは該固体電解質層を焼成により形成するためのグリーンシート）上に塗布等によって付与することにより、容易に所定厚さの反応抑止層を形成することができる。
かかる反応抑止層形成用ペーストの好適な一態様は、上記チタン化合物が分散または溶解して含まれるペースト材料である。特にチタンアルコキシド類やチタンキレート類等の有機チタン化合物が有機系溶媒に溶解した状態で存在する（即ちＴｉレジネートを含む）ペースト材料によると、高い接着性（界面接着率）を有し、剥離し難い固体電解質層と反応抑止層の積層構造を備えた固体酸化物形燃料電池を製造することができる。
【００１２】
また、本発明は、上記目的を実現するべく固体酸化物形燃料電池を提供する。即ち、本発明によって提供される固体酸化物形燃料電池は、ジルコニア（酸化ジルコニウム）を主体とする固体電解質層と空気極（カソード）との間に反応抑止層が配置された固体酸化物形燃料電池であって、上記反応抑止層は、希土類元素がドープされたセリウム酸化物粒子を焼成して形成されたものである。典型的には、上記反応抑止層は、ここで開示されるいずれかの反応抑止層形成用材料から形成されたものである。
そして、固体酸化物形燃料電池の断面を電子顕微鏡観察（典型的にはＳＥＭ観察）することによって導き出される反応抑止層と該反応抑止層に隣接する固体電解質層との間の界面全体の長さに占める該界面の接着部分の長さの割合を百分率で示す界面接着率（％）が、６０％以上であることを特徴とする。ここで「接着部分」とは電顕観察によって当該界面における剥離の認められない部分（換言すれば電顕観察下で反応抑止層と固体電解質層の固相同士が密着している部分）をいう。
ここで開示されるＳＯＦＣでは、ジルコニア（典型的にはＹＳＺ等の安定化ジルコニア）を主体とする固体電解質層と、セリウム酸化物からなる反応抑止層との間の上記界面接着率が６０％以上の高値である。従って、例えばペロブスカイト型酸化物材料から成る空気極（カソード）を備えた低温作動タイプのＳＯＦＣであって、耐久性が高く良好な発電性能を奏するＳＯＦＣを提供することができる。
【００１３】
ここで開示されるＳＯＦＣのうち、より好ましいものでは、上記界面接着率が７０％以上であることを特徴とする。また、ここで開示されるＳＯＦＣのうち、特に好ましいものでは、反応抑止層はチタンを構成金属元素として有する酸化物を含むことを特徴とする。
例えば、上記チタン化合物を含む反応抑止層形成用材料から形成された反応抑止層は適当量のチタン酸化物を含み、結果、反応抑止層と固体電解質層との間の剥離を防止し、熱耐久性と発電性能の高いＳＯＦＣが提供される。
【図面の簡単な説明】
【００１４】
【図１】ここで開示されるＳＯＦＣ（単セル）の積層構造を模式的に示す断面図である。
【図２】一実施例に係るＳＯＦＣ（単セル）における反応抑止層と固体電解質層との間の界面の接着状態を示す電顕写真（ＳＥＭ像）である。
【発明を実施するための形態】
【００１５】
以下、本発明の好適な実施形態を説明する。なお、本明細書において特に言及している事項以外の事柄であって本発明の実施に必要な事柄（例えば、本発明を特徴付けないＳＯＦＣの一般的事項、製造プロセス、ＳＯＦＣの作動方法等）は、当該分野における従来技術に基づく当業者の設計事項として把握され得る。本発明は、本明細書に開示されている内容と当該分野における技術知識とに基づいて実施することができる。
【００１６】
＜セリウム酸化物粒子成分＞
ここで開示される反応抑止層形成用材料は、主成分として粒径分布と平均粒子径が相互に異なる２種類のセリウム酸化物粒子成分を含む。即ち、上述した構成の大粒径セリウム酸化物粒子成分と小粒径セリウム酸化物粒子成分とを含む。ここで「平均粒子径」は、レーザ回折・散乱法に基づく粒度分布測定装置により測定された粒度分布における積算値５０％での粒径（５０％累積体積平均粒子径（メジアン径）；Ｄ５０）を意味する。
希土類元素がドープされたセリウム酸化物としては、サマリアがドープされたセリア （ＳＤＣ）、イットリアがドープされたセリア（ＹＤＣ）、ガドリニアがドープされたセリア（ＧＤＣ）等が挙げられる。なかでもＧＤＣが好適である。また、好適な希土類元素のドープ量は、５〜２０モル％（好ましくは５〜１５モル％）程度である。このようなセリウム酸化物成分から成る反応抑止層を形成することにより、ＹＳＺ等のジルコニアを主体とする固体電解質層とペロブスカイト型酸化物材料から成る空気極（カソード）との反応を抑止することができる。
【００１７】
＜平均粒子径＞
大粒径セリウム酸化物粒子成分としては、平均粒子径（Ｄ５０）が２μｍ以下であるものが好ましく、特には１μｍ以下のものが好ましい。取扱性や反応抑止層と固体電解質層との間の界面接着性を高める観点から、大粒径セリウム酸化物粒子成分として、平均粒子径が０．８μｍ以下のセリウム酸化物粒子を好ましく採用することができる。例えば、平均粒子径が０．１μｍ以上２μｍ以下の大粒径セリウム酸化物粒子成分が好ましく、０．３μｍ以上１μｍ以下のものがより好ましく、０．５μｍ以上０．８μｍ以下のものが特に好ましい。
【００１８】
一方、小粒径セリウム酸化物粒子成分としては、平均粒子径が大粒径セリウム酸化物粒子成分よりも少なくとも１／３倍小さければよく、特に限定されない。通常は、小粒径セリウム酸化物粒子成分の平均粒子径が０．５μｍ以下であることが好ましい。取扱性や反応抑止層と固体電解質層との間の界面接着性を高める観点から、小粒径セリウム酸化物粒子成分の平均粒子径は、好ましくは０．４μｍ以下、より好ましくは０．３μｍ以下、特に好ましくは０．２μｍ以下である。例えば、平均粒子径が０．００５μｍ以上０．５μｍ以下の小粒径セリウム酸化物粒子成分が好ましく、０．０１μｍ以上０．４μｍ以下のものがより好ましく、０．０５μｍ以上０．２μｍ以下のものが特に好ましい。
【００１９】
大粒径セリウム酸化物粒子成分と小粒径セリウム酸化物粒子成分とを併用することによる効果をより良く発揮させる観点から、大粒径セリウム酸化物粒子成分の平均粒子径は、小粒径セリウム酸化物粒子成分の平均粒子径の３倍以上であることが好ましく、３．３倍以上であることがより好ましく、４倍以上であることが特に好ましい。応抑止層と固体電解質層との間の界面接着性を高める観点から、ここに開示される反応抑止層形成用材料は、例えば、大粒径セリウム酸化物粒子成分の平均粒子径が小粒径セリウム酸化物粒子成分の平均粒子径の３倍以上３０倍以下、より好ましくは３．３倍以上２０倍以下、さらに好ましくは４倍以上１０倍以下、特に好ましくは４倍以上５倍以下である態様で好ましく実施され得る。
【００２０】
また、大粒径セリウム酸化物粒子成分の平均粒子径は、小粒径セリウム酸化物粒子成分の平均粒子径よりも０．３μｍ以上大きいことが好ましく、０．５μｍ以上大きいことがさらに好ましい。ここに開示される反応抑止層形成用材料は、例えば、大粒径セリウム酸化物粒子成分の平均粒子径が小粒径セリウム酸化物粒子成分の平均粒子径よりも０．６μｍ以上大きい態様で実施され得る。このことによって、固体電解質層と反応抑止層とのより良好な界面接着性が実現され得る。
【００２１】
＜含有量＞
大粒径セリウム酸化物粒子成分の含有量と小粒径セリウム酸化物粒子成分の含有量との比（質量比）は特に限定されない。大粒径セリウム酸化物粒子成分と小粒径セリウム酸化物粒子成分とを併用することによる効果をより良く発揮させる観点から、大粒径セリウム酸化物粒子成分の含有量が小粒径セリウム酸化物粒子成分の含有量以上であることが好ましい。例えば、固体電解質層に対する界面接着性の観点からは、大粒径セリウム酸化物粒子成分と小粒径セリウム酸化物粒子成分との質量比が１０：１〜１：１であることが適当であり、５：１〜１：１であることが好ましく、４：１〜２：１であることがより好ましく、４：１〜３：１であることが特に好ましい。
【００２２】
ここに開示される反応抑止層形成用材料は、希土類元素がドープされたセリウム酸化物粒子成分として、相互に粒度分布および平均粒子径が異なる大粒径セリウム酸化物粒子成分と小粒径セリウム酸化物粒子成分とを含む。大粒径セリウム酸化物粒子成分の平均粒子径は２μｍ以下であり、小粒径セリウム酸化物粒子成分の平均粒子径は０．５μｍ以下であり、且つ、大粒径セリウム酸化物粒子成分の平均粒子径は、小粒径セリウム酸化物粒子成分の平均粒子径の３倍以上３０倍以下である。このように平均粒子径が異なる２種類のセリウム酸化物粒子を特定の平均粒子径比となるように組み合わせて用いることにより、固体電解質上に形成される反応抑止層の焼結性を向上させることができる。結果、形成（焼成）された反応抑止層と固体電解質層との間の界面の接着性（界面接着率）を高め、両者間の剥離を防止することができる。
【００２３】
大粒径セリウム酸化物粒子成分および小粒径セリウム酸化物粒子成分を含む反応抑止層形成用材料は、例えば、大粒径セリウム酸化物粒子成分と小粒径セリウム酸化物粒子成分と分散媒と必要に応じて用いられる任意成分（後述するチタン化合物やバインダ）とを所望の量比で混合することによりペースト状に調製され得る。
【００２４】
＜分散媒（溶媒）＞
ここで開示される反応抑止層形成用材料は、上述の大粒径セリウム酸化物粒子成分、小粒径セリウム酸化物粒子成分以外の添加物を含んでいてもよい。例えば、上述したように、ここで開示される反応抑止層形成用材料は、ペースト状に調製されていてもよい。当該ペースト状の反応抑止層形成用材料（以下、反応抑止層形成用ペーストともいう。）には、少なくとも１種の分散媒（溶媒）が含まれている。この分散媒としては、上記セリウム酸化物粒子を好適に分散できるもののうち、一種または二種以上を特に限定することなく用いることができる。かかる分散媒は有機系溶媒、無機系溶媒のいずれを用いてもよい。後述するチタン化合物がチタンを構成元素とする有機金属化合物である場合、該有機金属化合物が可溶な有機系溶媒を用いることが好ましい。かかる有機系溶媒としては、例えば、アルコール系溶剤、エーテル系溶剤、エステル系溶剤、ケトン系溶剤、または他の有機溶剤が挙げられる。例えば、テルピネオール、ブチルジグリコールアセテート、イソブチルアルコール、チルセロソルブアセテート、ブチルカルビトールアセテート、ブチルカルビトール、エチレングリコール、トルエン、キシレン、ミネラルスピリット等が好適に用いられる。また、無機系溶媒としては、水または水を主体とする混合溶媒であることが好ましい。該混合溶媒を構成する水以外の溶媒としては、例えば、水と均一に混合し得る有機系溶剤（低級アルコール、低級ケトン等）の一種または二種以上を適宜選択して用いることができる。かかるペーストにおける分散媒（溶媒）の含有率は、特に限定されないが、ペースト全体の凡そ１０質量％〜５０質量％（典型的には２０質量％〜３５質量％）が好ましい。かかる反応抑止層形成用ペーストは、当該反応抑止層形成用ペーストを対象とする固体電解質層（或いは該固体電解質層を焼成により形成するためのグリーンシート）上に付与することが容易であるため好ましい。また、塗布等によって付与することにより、容易に所定厚さの反応抑止層を形成できるため好ましい。
【００２５】
＜チタン化合物＞
ここに開示される反応抑止層形成用材料は、さらにチタン化合物を含有してもよい。チタン化合物としては、酸化チタンのような無機チタン化合物、チタンアルコキシド類やチタンキレート類等の有機チタン化合物が挙げられる。このようなチタン化合物を含むことにより、反応抑止層と固体電解質層との間の界面の接着性（界面接着率）をより向上させることができる。
【００２６】
ここに開示される反応抑止層形成用材料は、チタン化合物として少なくとも有機チタン化合物（チタン原子と有機成分とを結合させた化合物）を含む態様で特に好ましく実施され得る。常温常圧下で扱えるものであれば、有機成分の種類は特に制限されず、かかる有機成分とチタン元素とから構成される有機チタン化合物を本発明に係るチタン化合物として好ましく用いることができる。上記有機チタン化合物の具体例としては、オクチル酸、２−エチルヘキサン酸、アビエチン酸、オレイン酸、ナフテン酸、リノレン酸、ネオデカン酸等の比較的高炭素数（例えば炭素数８以上）のカルボン酸のＴｉ塩、スルホン酸のＴｉ塩、あるいは、上記Ｔｉを含むアルキルメルカプチド（アルキルチオラート）、アリールメルカプチド（アリールチオラート）、メルカプトカルボン酸エステル等が挙げられる。なかでもオクチル酸のＴｉ塩が好ましい。これらの一種または二種以上を特に限定することなく用いることができる。
【００２７】
反応抑止層と固体電解質層との間の界面接着性を高める観点から、上記チタン化合物の酸化物（ＴｉＯ２）換算の含有量は、典型的には全体の０．００１質量％以上であり、０．０１質量％以上であることが好ましく、０．１質量％以上であることがより好ましく、１質量％以上であることがさらに好ましく、５質量％以上であることが特に好ましい。チタン化合物の含有量の増大によって、より良好な反応抑止層と固体電解質層との間の界面接着性が実現され得る。他方、発電性能の観点からは、通常、上記含有量としては、１０質量％以下が適当であり、好ましくは８質量％以下、より好ましく５質量％以下、さらに好ましくは１質量％以下である。
【００２８】
＜バインダ＞
ここに開示される反応抑止層形成用材料は、さらにバインダとして種々の樹脂成分を含むことができる。このような樹脂成分を加えることによって、反応抑止層形成用材料の固体電解質層上への付与が更に容易になる。かかる樹脂成分はペーストを調製するのに良好な粘性および塗膜形成能（例えば、印刷性や付着性等を含む。）を付与し得るものであればよく、従来のこの種のペーストに用いられているものを特に制限なく使用することができる。例えば、アクリル樹脂、エポキシ樹脂、フェノール樹脂、アルキド樹脂、セルロース系高分子、ポリビニルアルコール、ロジン樹脂等を主体とするものが挙げられる。このうち、特にエチルセルロース等のセルロース系高分子が含まれているのが好ましい。
【００２９】
特に限定されるものではないが、反応抑止層形成用材料全体に占めるセリウム酸化物粒子（大粒径セリウム酸化物粒子成分および小粒径セリウム酸化物粒子成分の合計量）の割合は凡そ４０質量％以上（典型的には４０〜８０質量％）であることが好ましく、凡そ５５〜７０質量％であることが好ましい。また、バインダを含む組成では、反応抑止層形成用材料全体に占めるバインダの割合を例えば１〜１５質量％とすることができ、凡そ３〜１０質量％であることが好ましい。
【００３０】
ここに開示される反応抑止層形成用材料は、本発明の効果が著しく妨げられない範囲で、分散剤や可塑剤等のこの種の反応抑止層形成用材料に用いられ得る公知の添加剤を、必要に応じてさらに含有してもよい。
【００３１】
＜ＳＯＦＣ＞
以上、ここで開示される反応抑止層形成用材料について説明した。かかる反応抑止層形成用材料は、例えば、固体酸化物形燃料電池（すなわちＳＯＦＣ）の固体電解質層と空気極（カソード）との反応を抑止する反応抑止層形成用材料として好適に用いることができる。以下、ここに開示される反応抑止層形成用材料を用いて構成されるＳＯＦＣの具体的な実施態様を示しながら、本発明が提供するＳＯＦＣについて説明する。
【００３２】
かかる実施態様における固体酸化物形燃料電池（ＳＯＦＣ）は、図１に示すように、燃料極支持型のＳＯＦＣ１００を備えている。このＳＯＦＣ１００は、多孔質構造の燃料極（アノード）支持体１２および該支持体１２上に形成された燃料極（アノード）１４の表面（上面）に、順に、ジルコニアを主体とする酸化物イオン伝導体からなる緻密な層状の固体電解質層２０、多孔質構造の反応抑止層３０および多孔質構造の空気極（カソード）４０が形成されることで構成されている。ＳＯＦＣの作動時には、燃料極１４を通じて燃料極１４側の固体電解質層２０表面に燃料ガス（典型的には水素（Ｈ２））が、空気極４０を通じて空気極４０側の固体電解質層２０表面に酸素（Ｏ２）含有ガス（典型的には空気）が、それぞれ供給される。一般的な動作においては、酸素（Ｏ２）含有ガス中のＯ２ガスが空気極４０で還元されてＯ２−アニオンとなり、固体電解質層２０を通って燃料極１４に移動し、Ｈ２ガス燃料を酸化する。そしてかかる酸化反応に伴い、電気エネルギーを発生させている。
【００３３】
本実施形態において、かかる燃料極支持型のＳＯＦＣ１００は、以下のようにして構築され得る。すなわち、燃料極支持体材料として、平均粒子径０．１〜１０μｍの８族〜１０族の金属元素の粒子（例えば酸化ニッケル粉末）と平均粒子径０．１〜１０μｍのセラミック（例えば８ｍｏｌ％イットリア安定化ジルコニア）粉末とを混合し、混合粉末とする。この混合粉末と、バインダ（例えばポリビニルブチラール）と、造孔材（例えばカーボン粒子）と、可塑剤（例えばフタル酸オクチル）と、溶剤（例えばトルエン：エタノール）とを所定の質量比で配合し、混合することで、ペースト状の燃料極支持体形成用組成物を調製する。次いで、この燃料極支持体形成用組成物をドクターブレード法によりシート状に塗布、乾燥させて、厚みが０．３ｍｍ〜１ｍｍの燃料極支持体グリーンシートを形成する。
【００３４】
次に、燃料極材料として、平均粒子径０．１〜１０μｍの８族〜１０族の金属元素の粒子（例えば酸化ニッケル粉末）と、平均粒子径０．１〜１０μｍのセラミック（例えば８ｍｏｌ％イットリア安定化ジルコニア）粉末と、バインダ（例えばエチルセルロース）と、溶媒（例えばα−テルピネオール）とを所定の質量比率で混練することにより、ペースト状の燃料極形成用組成物を調製する。これを上記燃料極支持体グリーンシートの上にスクリーン印刷法によってシート状に供給することで、燃料極グリーンシートを形成する。
【００３５】
次に、固体電解質材料として、平均粒子径０．１〜１０μｍのジルコニアを主体とするセラミック（例えば８ｍｏｌ％イットリア安定化ジルコニア）粉末と、バインダ（例えばエチルセルロース）と、溶媒（例えばテルピネ系）とを、所定の質量比率で混練することにより、ペースト状の固体電解質層形成用組成物を調製する。これを上記燃料極グリーンシートの上にスクリーン印刷法によってシート状に供給することで、厚みが約１〜２０μｍの固体電解質層グリーンシートを形成する。
【００３６】
また、反応抑止層形成用材料として、前述した大粒径セリウム酸化物粒子成分と小粒径セリウム酸化物粒子成分とを、所定の質量比で混合し、混合粉末とする。この混合粉末と、バインダ（例えばエチルセルロース）と、溶媒（例えばテルピネオール）とを、所定の質量比率で混練することにより、ペースト状の反応抑止層形成用組成物を調製する。さらに、チタン化合物を添加する。これを上記固体電解質層グリーンシートの上にスクリーン印刷法によってシート状に供給することで、厚みが約１〜１０μｍの反応抑止層グリーンシートを形成する。
【００３７】
このようにして用意した積層グリーンシートを、１２００℃〜１４００℃（好ましくは１３００℃〜１４００℃）で共焼成することで、ＳＯＦＣのハーフセルを得る。
【００３８】
次いで、空気極材料として、平均粒子径０．１〜１０μｍのペロブスカイト型酸化物（例えばランタンコバルタイト系材料、典型的にはランタンストロンチウム鉄コバルタイト（ＬＳＣＦ））粉末と、バインダ（例えばエチルセルロース）と、溶剤（例えばアルコール系）とを、所定の質量比率で混練することにより、ペースト状の空気極形成用組成物を調製する。これを上記ハーフセルの反応抑止層の上にスクリーン印刷法によってシート状に供給することで、空気極グリーンシートを形成する。次いで、これを１０００℃〜１２００℃（例えば１１００℃）で焼成して空気極４０を焼成し、ＳＯＦＣを得る。
【００３９】
このようにして得られた固体酸化物形燃料電池（ＳＯＦＣ）１００は、ジルコニアを主体とする固体電解質層２０と空気極（カソード）４０との間に反応抑止層３０が配置された固体酸化物形燃料電池であって、反応抑止層３０は、希土類元素がドープされたセリウム酸化物粒子を焼成して形成されたものである。また典型的には、上記反応抑止層３０は、ここで開示される反応抑止層形成用材料から形成されたものである。そのため、得られたＳＯＦＣ１００は、反応抑止層３０と固体電解質層２０との間の界面の接着性（界面接着率）が良好なものであり得る。例えば、ＳＯＦＣ１００の断面を電子顕微鏡観察（典型的にはＳＥＭ観察）することによって導き出される反応抑止層３０と該反応抑止層３０に隣接する固体電解質層２０との間の界面全体の長さに占める該界面の接着部分の長さの割合を百分率で示す界面接着率（％）が、概ね６０％以上であり、好ましくは６５％以上であり、より好ましくは７０％以上であり、さらに好ましくは７５％以上であり、特に好ましくは８０％以上である。例えば、上記界面接着率が８５％以上のＳＯＦＣが好ましく、９０％以上のものがより好ましく、９５％以上のものが特に好ましい。このような上記界面接着率の範囲内であると、反応抑止層３０と固体電解質層２０との間の接着性（界面接着率）が高いため、発電性能に優れる固体酸化物形燃料電池（特には低温作動タイプのＳＯＦＣ）を構築することができる。
【００４０】
また、ここで開示されるＳＯＦＣのうち、特に好ましいものでは、反応抑止層３０はチタンを構成金属元素として有する酸化物を含む。例えば、上記チタン化合物を含む反応抑止層形成用材料から形成された反応抑止層３０は適当量のチタン酸化物を含む。その結果、反応抑止層３０と固体電解質層２０との間の剥離を防止し、熱耐久性と発電性能の高いＳＯＦＣ１００が実現される。
【００４１】
なお、燃料極１４を構成する材料としては、上記例示した遷移金属成分（ＮｉＯ）と８ＹＳＺとの組み合わせからなる混合物以外に、様々な態様を考慮することができる。例えば、具体的には、遷移金属成分としては、コバルト（Ｃｏ）、酸化コバルト（ＣｏＯ，Ｃｏ２Ｏ３，Ｃｏ３Ｏ４），銅（Ｃｕ），酸化銅（ＣｕＯ，Ｃｕ２Ｏ），銀（Ａｇ），酸化銀（ＡｇＯ，Ａｇ２Ｏ），タングステン（Ｗ），酸化タングステン（ＷＯ，Ｗ２Ｏ３，ＷＯ３，ＷＯ６），白金（Ｐｔ），白金−パラジウム合金，白金−ロジウム合金等が考慮される。
【００４２】
また、空気極４０を構成する材料としては、上記例示したＬＳＣＦに変えて、例えば、以下の導電性ペロブスカイト型酸化物を用いることができる。すなわち、具体的には、（ＬａＳｒ）ＭｎＯ３、（ＬａＣａ）ＭｎＯ３に代表されるランタンマンガネート（ＬａＭｎＯ３）系ペロブスカイト型酸化物や、ＬａＣｏＯ３、（ＬａＳｒ）ＣｏＯ３、（ＬａＳｒ）（ＣｏＦｅ）Ｏ３等に代表される、ランタンコバルタイト（ＬａＣｏＯ３）系のペロブスカイト型酸化物、さらには、（ＬａＳｒ）（ＴｉＦｅ）Ｏ３等に代表される、ランタンチタネート（ＬａＴｉＯ３）系のペロブスカイト型酸化物からなるものが例示される。なお、ここに列挙した一般式は、当業者において慣用的に使用されているように、かかる酸化物を構成する主元素の組み合わせを簡略的に示すものであって、実際の電極材料の組成を示すものではない。また、上記に示した主元素以外の元素をドープするようにしても良い。
【００４３】
以下、本発明に関する幾つかの試験例を説明するが、本発明をかかる試験例に示すものに限定することを意図したものではない。ここでは燃料極φ２０ｍｍ−空気極φ１０ｍｍ程度の円形の燃料極支持型のＳＯＦＣを以下の手順で作製した。
【００４４】
＜実施例１＞
燃料極支持体材料として、平均粒子径０．５μｍの酸化ニッケル（ＮｉＯ）粉末と平均粒子径０．５μｍの８ｍｏｌ％イットリア安定化ジルコニア（８ｍｏｌ％Ｙ２Ｏ３‐ＺｒＯ２；以下、８ＹＳＺ）粉末とを、ＮｉＯ：８ＹＳＺ＝６０：４０の質量比で混合し、混合粉末とした。この混合粉末と、バインダ（ポリビニルブチラール；ＰＶＢ）と、造孔材（カーボン粒子、平均粒子径：約５μｍ）と、可塑剤（フタル酸オクチル）と、溶剤（トルエン：エタノール＝１：３）とを、５８：８．５：５：４．５：２４の質量比で配合し、混合することで、ペースト状の燃料極支持体形成用組成物を調製した。次いで、この燃料極支持体形成用組成物をドクターブレード法によりシート状に塗布、乾燥させて、厚みが０．５ｍｍ〜１ｍｍの燃料極支持体グリーンシートを形成した。
【００４５】
次に、燃料極材料として、平均粒子径０．４μｍの酸化ニッケル（ＮｉＯ）粉末と、平均粒子径０．３μｍの８ＹＳＺ粉末と、バインダ（エチルセルロース；ＥＣ）と、溶媒（α−テルピネオール；ＴＥ）とを、４８：３２：２：１８の質量比率で混練することにより、ペースト状の燃料極形成用組成物を調製した。これを上記燃料極支持体グリーンシートの上にスクリーン印刷法によってシート状に供給することで、燃料極グリーンシートを形成した。
【００４６】
次に、固体電解質材料として、平均粒子径０．５μｍの８ＹＳＺ粉末と、バインダ（エチルセルロース；ＥＣ）と、溶媒（テルピネ系）とを、６５：４：３１の質量比率で混練することにより、ペースト状の固体電解質層形成用組成物を調製した。これを上記燃料極グリーンシートの上にスクリーン印刷法によってシート状に供給することで、厚みが約１０μｍの固体電解質層グリーンシートを形成した。
【００４７】
また、反応抑止層形成用材料として、大粒径セリウム酸化物粒子成分（以下、「大粒径Ｃｅ粒子Ａ」とも表記する。）としての平均粒子径２．０μｍの１０ｍｏｌ％ガドリニアドープセリア（１０ＧＤＣ）と、小粒径セリウム酸化物粒子成分（以下、「小粒径Ｃｅ粒子Ｂ」とも表記する。）としての平均粒子径０．４μｍの１０ＧＤＣとを、大粒径Ｃｅ粒子Ａ：小粒径Ｃｅ粒子Ｂ＝３：１の質量比で混合し、混合粉末とした。この混合粉末と、バインダ（エチルセルロース）と、溶媒（テルピネオール）とを、６５：４：３１の質量比率で混練することにより、ペースト状の反応抑止層形成用組成物を調製した。さらに、有機チタン化合物としてのオクチル酸のＴｉ塩を添加して前記溶媒中に溶解した（即ちＴｉレジネートを含む）。チタン化合物の酸化物（ＴｉＯ２）換算の含有量は全体（すなわち組成物全体を１００質量％とした場合）の０．００１質量％とした。これを上記固体電解質層グリーンシートの上にスクリーン印刷法によってシート状に供給することで、厚みが約５μｍの反応抑止層グリーンシートを形成した。このようにして用意した積層グリーンシートを、１３５０℃で共焼成することで、ＳＯＦＣのハーフセルを得た。
【００４８】
次いで、空気極材料として、平均粒子径１．０μｍのランタンストロンチウム鉄コバルタイト（Ｌａ０．６Ｓｒ０．４Ｃｏ０．２Ｆｅ０．８Ｏ３；ＬＳＣＦ）粉末と、バインダ（エチルセルロース）と、溶剤（アルコール系）とを、８０：３：１７の質量比率で混練することにより、ペースト状の空気極形成用組成物を調製した。これを上記ハーフセルの反応抑止層の上にスクリーン印刷法によってシート状に供給することで、空気極グリーンシートを形成した。次いで、これを１１００℃で焼成して空気極を焼成し、ＳＯＦＣを得た。
【００４９】
＜実施例２〜９および比較例１〜６＞
実施例２〜９および比較例１〜６は、反応抑止層形成用材料における大粒径Ｃｅ粒子Ａの平均粒子径、小粒径Ｃｅ粒子Ｂの平均粒子径、およびチタン化合物の含有量が実施例１とは異なる。それ以外は実施例１と同様の手順でＳＯＦＣを作製した。各例の構成を表１に纏めて示す。
【００５０】
＜界面接着率＞
上記作製した実施例１〜９および比較例１〜６のＳＯＦＣの断面を１０視野とり、図２に示すように、ＳＥＭ観察することによって、反応抑止層と固体電解質層との間の界面全体の長さに占める該界面の接着部分の長さの割合を界面接着率として百分率で算出した。ここで「接着部分」はＳＥＭ観察によって当該界面における剥離の認められない部分（換言すればＳＥＭ観察下で反応抑止層と固体電解質層の固相同士が密着している部分）と定義した。結果を表１の該当欄に示す。
【００５１】
＜発電性能＞
上記作製した実施例１〜９および比較例１〜６のＳＯＦＣを下記の条件で運転させた際の出力密度を測定し、電圧０．８Ｖにおける出力（Ｗ／ｃｍ２）を発電性能として、表１に示した。
運転温度：７００℃
燃料極供給ガス：Ｈ２ガス（５０ｍｌ／ｍｉｎ）
空気極供給ガス：Ａｉｒ（１００ｍｌ／ｍｉｎ）
【００５２】
【表１】
0006433168.tif 000002
【００５３】
表１に示すように、実施例１〜９は、大粒径Ｃｅ粒子の平均粒子径は２μｍ以下であり、小粒径Ｃｅ粒子の平均粒子径は０．５μｍ以下であり、且つ、大粒径Ｃｅ粒子の平均粒子径は小粒径Ｃｅ粒子の平均粒子径の３倍以上３０倍以下である。かかる実施例１〜９は、界面接着率が何れも６０％以上であり、比較例１〜６に比べて、反応抑止層と固体電解質層との間の界面接着性が良好であった。また、発電性能も０．６Ｗ／ｃｍ２を超えており、ＳＯＦＣとして好適であった。この結果から、平均粒子径が異なる２種類のセリウム酸化物粒子を特定の平均粒子径比となるように組み合わせて用いることにより、反応抑止層と固体電解質層間の界面接着性を高め、両者間の剥離を防止し得ることが確認された。
【００５４】
なお、実施例３〜７および比較例４は、いずれも大粒径Ｃｅ粒子の平均粒子径が０．８μｍであり、かつ小粒径Ｃｅ粒子の平均粒子径が０．２μｍである。かかる実施例３〜７および比較例４を比較すると、チタン化合物を用いなかった比較例４は、チタン化合物を用いた実施例３〜７ほどは性能向上効果が認められなかった。この結果から、平均粒子径が異なる２種類のセリウム酸化物粒子を組み合わせて用いる場合、チタン化合物を含有させる方がより高い性能向上効果が発揮されることが確認された。
【００５５】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
【符号の説明】
【００５６】
１２      燃料極支持体
１４      燃料極
２０      固体電解質層
３０      反応抑止層
４０      空気極
１００    固体酸化物形燃料電池（ＳＯＦＣ）
【図１】
0006433168.tif 000003
【図２】
0006433168.tif 000004